(57)【要約】【課題】故意にミスカットした基板を用いることにより、半極性（Ａｌ，Ｉｎ，Ｇａ、Ｂ）ＮまたはＩＩＩ族窒化物および該結晶の成長方向に垂直な表面からなる結晶である。【解決手段】具体的には、結晶は、（Ａｌ，Ｉｎ，Ｇａ，Ｂ）ＮまたはＩＩＩ族窒化物および該結晶の成長方向に垂直な表面からなる結晶であって、該表面は少なくとも幅１０μｍであり、半極性方位を有し、  該結晶はｘ線回折により測定される半値全幅（ＦＷＨＭ）が０．５５°未満であるロッキング・カーブにより特徴づけられる結晶品質を有することを特徴とする結晶を提供する。【選択図】図２
2014220524.tif 000002
【特許請求の範囲】
【請求項１】
ｘ線回折により測定される半値全幅（ＦＷＨＭ）が０．５５°未満であるロッキング・カーブにより特徴づけられる結晶品質を有する半極性ＩＩＩ族窒化物膜からなることを特徴とするデバイス。
【請求項２】
前記ＦＷＨＭは９００アークセカンド（ａｒｃｓｅｃｏｎｄ）未満であることを特徴とする、請求項１に記載のデバイス。
【請求項３】
前記半極性ＩＩＩ族窒化物膜の上面は平坦であり、表面積の幅が少なくとも１０μｍであることを特徴とする、請求項１に記載のデバイス。
【請求項４】
前記半極性ＩＩＩ族窒化物膜は、２２０μＷより大きい出力で発光する半極性ＩＩＩ族窒化物発光ダイオード構造からなることを特徴とする、請求項１に記載のデバイス。
【請求項５】
前記半極性ＩＩＩ族窒化物膜は単の結晶学的ドメインを含むことを特徴とする、請求項１に記載のデバイス。
【請求項６】
前記半極性ＩＩＩ族窒化物膜は、基板のミスカットした表面上にあることを特徴とする、請求項１に記載のデバイス。
【請求項７】
前記半極性ＩＩＩ族窒化物膜は窒化ガリウム（ＧａＮ）基板上にあることを特徴とする、請求項１に記載のデバイス。
【請求項８】
前記半極性ＩＩＩ族窒化物膜は窒化アルミニウム基板上にあることを特徴とする、請求項１に記載のデバイス。
【請求項９】
前記半極性ＩＩＩ族窒化物膜は、ＩｎＮ，ＡｌＧａＮ，ＩｎＧａＮまたはＡｌＩｎＮからなる発光デバイスの一部であることを特徴とする、請求項１に記載のデバイス。
【請求項１０】
前記半極性ＩＩＩ族窒化物膜は｛１１−２２｝膜であることを特徴とする、請求項１に記載のデバイス。
【請求項１１】
前記半極性ＩＩＩ族窒化物膜は｛１０−１１｝膜であることを特徴とする、請求項１に記載のデバイス。
【請求項１２】
前記半極性ＩＩＩ族窒化物膜は｛１０−１２｝膜であることを特徴とする、請求項１に記載のデバイス。
【請求項１３】
前記半極性ＩＩＩ族窒化物膜は｛１０−１３｝膜であることを特徴とする、請求項１に記載のデバイス。
【請求項１４】
前記半極性ＩＩＩ族窒化物膜は窒化ガリウム（ＧａＮ）であることを特徴とする、請求項１に記載のデバイス。
【請求項１５】
前記半極性ＩＩＩ族窒化物膜は窒化アルミニウムであることを特徴とする、請求項１に記載のデバイス。
【請求項１６】
前記半極性ＩＩＩ族窒化物膜は、表面積が４ｍｍ×１０ｍｍより大きい上面を有することを特徴とする、請求項１に記載のデバイス。
【請求項１７】
基板のミスカットした表面上にある前記半極性ＩＩＩ族窒化物膜であって、前記半極性ＩＩＩ族窒化物膜の上面は、前記ミスカットした表面とは異なる基板上に成長された半極性ＩＩＩ族窒化物膜と比べてより滑らかな前記半極性ＩＩＩ族窒化物膜をさらに含むことを特徴とする、請求項１に記載のデバイス。
【請求項１８】
前記半極性ＩＩＩ族窒化物膜は、前記ミスカットした表面とは異なる基板の表面上に作製した同様のデバイスよりも明るい光を発光するＩＩＩ族窒化物発光デバイスの一部であることを特徴とする、請求項１７に記載のデバイス。
【請求項１９】
ｘ線回折により測定された半値全幅（ＦＷＨＭ）が０．５５°未満であるロッキング・カーブにより特徴づけられる結晶品質を有する半極性ＩＩＩ族窒化物膜を成長するステップからなることを特徴とする、デバイスの作製方法。
【請求項２０】
ミスカット表面を形成するために基板の表面を研磨、切断、または研磨および切断し、ミスカットした表面上に前記半極性ＩＩＩ族窒化物膜を成長するステップを含み、
前記成長は有機金属化学気相成膜法またはハイドライド気相エピタキシーであり、
成長圧力は１０ｔｏｒｒと１００ｔｏｒｒの間であり、
成長温度は４００℃と１４００℃の間であり、
前記成長には少なくとも窒素、水素、またはアンモニアからなる流れが用いられることを特徴とする、請求項１９に記載の方法。
【発明の詳細な説明】
【技術分野】
【０００１】
本発明は半極性ＩＩＩ族窒化物膜からなるデバイスおよび作製方法に関するものである。
関連出願の相互参照関係
本出願は米国特許法第１１９条（ｅ）に基づいて、本発明の譲受人に譲渡された以下の同時継続の米国特許出願の優先権を主張するものである。
ジョン・ケディング（Ｊｏｈｎ  Ｋａｅｄｉｎｇ）、マイケル・イザ（Ｍｉｃｈａｅｌ  Ｉｚａ）、トロイ・Ｊ・ベーカー（Ｔｒｏｙ  Ｊ．Ｂａｋｅｒ）、佐藤均（Ｈｉｔｏｓｈｉ  Ｓａｔｏ）、ベンジャミン・Ａ．ハスケル（Ｂｅｎｊａｍｉｎ  Ａ．Ｈａｓｋｅｌｌ）、ジェームス・Ｓ．スペック（Ｊａｍｅｓ  Ｓ．Ｓｐｅｃｋ）、スティーブン・Ｐ．デンバース（Ｓｔｅｖｅｎ  Ｐ．ＤｅｎＢａａｒｓ）、および中村修二（Ｓｈｕｊｉ  Ｎａｋａｍｕｒａ）による米国特許仮出願第６０／７６０，７３９号、２００６年１月２０日出願、発明の名称「半極性（Ａｌ，Ｉｎ，Ｇａ，Ｂ）Ｎの成長の改良法（ＭＥＴＨＯＤ  ＦＯＲ  ＩＭＰＲＯＶＥＤ  ＧＲＯＷＴＨ  ＯＦ  ＳＥＭＩＰＯＬＡＲ  （Ａｌ，Ｉｎ，Ｇａ，Ｂ）Ｎ」、代理人整理番号  ３０７９４．１５０−ＵＳ−Ｐ１（２００６−１２６）；
この出願は参照として本明細書に組み込まれているものとする。
【０００２】
本出願は本発明の譲受人に譲渡された以下の同時係属の出願と関係するものである。
【０００３】
トロイ・Ｊ．ベーカー、ベンジャミン・Ａ．ハスケル、ポール・Ｔ．フィニ（Ｐａｕｌ  Ｔ．Ｆｉｎｉ）、スティーブン・Ｐ．デンバース、ジェームス・Ｓ．スペック、および中村修二による米国特許出願第１１／３７２，９１４号、２００６年３月１０日出願、発明の名称「平坦な半極性窒化ガリウムの成長技術（ＴＥＣＨＩＮＩＱＵＥ  ＦＯＲ  ＴＨＥ  ＧＲＯＷＴＨ  ＯＦ  ＰＬＡＮＡＲ  ＳＥＭＩ−ＰＯＬＡＲ  ＧＡＬＬＩＵＭ  ＮＩＴＲＩＤＥ）」、代理人整理番号３０７９４．１２８−ＵＳ−Ｕ１（２００５−４７１）；この出願は米国特許第１１９条（ｅ）に基づいて次の出願の優先権を主張するものである。トロイ・Ｊ．ベーカー、ベンジャミン・Ａ．ハスケル、ポール・Ｔ．フィニ、スティーブン・Ｐ．デンバース、ジェームス・Ｓ．スペック、および中村修二による米国特許仮出願第６０／６６０，２８３号、２００５年３月１０日出願、発明の名称「平坦な半極性窒化ガリウムの成長技術（ＴＥＣＨＮＩＱＵＥ  ＦＯＲ  ＴＨＥ  ＧＲＯＷＴＨ  ＯＦ  ＰＬＡＮＡＲ  ＳＥＭＩ−ＰＯＬＡＲ  ＧＡＬＬＩＵＭ  ＮＩＴＲＩＤＥ）」、代理人整理番号３０７９４．１２−ＵＳ−Ｐ１（２００５−４７１）。
【０００４】
ロバート・Ｍ．ファレル・ジュニア（Ｒｏｂｅｒｔ  Ｍ．Ｆａｒｒｅｌｌ，Ｊｒ．）、トロイ・Ｊ．ベーカー、アーパン・チャクラボーティ（Ａｒｐａｎ  Ｃｈａｋｒａｂｏｒｔｙ）、ベンジャミン・Ａ．ハスケル、Ｐ．モルガン・パチソン（Ｐ．Ｍｏｒｇａｎ  Ｐａｔｔｉｓｏｎ）、ラジャット・シャーマ（Ｒａｊａｔ  Ｓｈａｒｍａ）、ウメシュ・Ｋ．ミシュラ（Ｕｍｅｓｈ  Ｋ．Ｍｉｓｈｒａ）、スティーブン・Ｐ．デンバース、ジェームス・Ｓ．スペック、および中村修二による米国特許出願第１１／４４４，９４６号、２００６年６月１日出願、発明の名称「半極性（Ｇａ，Ａｌ，Ｉｎ，Ｂ）Ｎ薄膜、ヘテロ構造およびデバイスの成長と作製のための技術（ＴＥＣＨＮＩＥＱＵＥ  ＦＯＲ  ＴＨＥ  ＧＲＯＷＴＨ  ＡＮＤ  ＦＡＢＲＩＣＡＴＩＯＮ  ＯＦ  ＳＥＭＩＰＯＬＡＲ（Ｇａ，Ａｌ，Ｉｎ，Ｂ）Ｎ  ＴＨＩＮ  ＦＩＬＭＳ，ＨＥＴＥＲＯＳＴＲＵＣＴＵＲＥＳ，ＡＮＤ  ＤＥＶＩＣＥＳ）」、代理人整理番号３０７９４．１４０−ＵＳ−Ｕ１（２００５−６６８）；この出願は米国特許法第１１９条（ｅ）に基づいて次の出願の優先権を主張するものである。ロバート・Ｍ．ファレル・ジュニア、トロイ・Ｊ．ベーカー、アーパン・チャクラボーティ、ベンジャミン・Ａ．ハスケル、Ｐ．モルガン・パチソン、ラジャット・シャーマ、ウメシュ・Ｋ．ミシュラ、スティーブン・Ｐ．デンバース、ジェームス・Ｓ．スペック、および中村修二による米国特許仮出願第６０／６８６，２４４号、２００５年６月１日出願、発明の名称「半極性（Ｇａ，Ａｌ，Ｉｎ，Ｂ）Ｎ薄膜、ヘテロ構造およびデバイスの成長と作製のための技術（ＴＥＣＨＮＩＱＵＥ  ＦＯＲ  ＴＨＥ  ＧＲＯＷＴＨ  ＡＮＤ  ＦＡＢＲＩＣＡＴＩＯＮ  ＯＦ  ＳＥＭＩＰＯＬＡＲ（Ｇａ，Ａｌ，Ｉｎ，Ｂ）Ｎ  ＴＨＩＮ  ＦＩＬＭＳ，ＨＥＴＥＲＯＳＴＲＵＣＴＵＲＥＳ，ＡＮＤ  ＤＥＶＩＣＥＳ）」代理人整理番号３０７９４．１４０  ＵＳーＰ１（２００５−６６８）；
トロイ・Ｊ．ベーカー、ベンジャミン・Ａ．ハスケル、ジェームス・Ｓ．スペック、および中村修二による米国特許出願第１１／４８６，２２４、２００６年７月１３日出願、発明の名称「半導体窒化物薄膜の欠陥低減のための横方向成長法（ＬＡＴＥＲＡＬ  ＧＲＯＷＴＨ  ＭＥＴＨＯＤ  ＦＯＲ  ＤＥＦＥＣＴ  ＲＥＤＵＣＴＩＯＮ  ＯＦ  ＳＥＭＩＰＯＬＡＲ  ＮＩＴＲＩＤＥ  ＦＩＬＭＳ）」、代理人整理番号３０７９４．１４１−ＵＳ−Ｕ１（２００５−６７２）；この出願は米国特許法第１１９条（ｅ）に基づいて次の出願の優先権を主張するものである。トロイ・Ｊ．ベーカー、ベンジャミン・Ａ．ハスケル、ジェームス・Ｓ．スペック、および中村修二による米国特許仮出願第６０／６９８，７４９号、２００５年７月１３日出願、発明の名称「半極性窒化物薄膜の欠陥低減のための横方向成長法（ＬＡＴＥＲＡＬ  ＧＲＯＷＴＨ  ＭＥＴＨＯＤ  ＦＯＲ  ＤＥＦＥＣＴ  ＲＥＤＵＣＴＩＯＮ  ＯＦ  ＳＥＭＩＰＯＬＡＲ  ＮＩＴＲＩＤＥ  ＦＩＬＭＳ）」、代理人整理番号３０７９４．１４４−ＵＳ−Ｐ１（２００５−７２）；
マイケル・イザ、トロイ・Ｊ．ベーカー、ベンジャミン・Ａ．ハスケル、スティーブン・Ｐ．デンバース、および中村修二による米国特許出願第１１／５１７，７９７号、２００６年９月８日出願、発明の名称「有機金属化学気相成膜法による半極性（Ａｌ，Ｉｎ，Ｇａ，Ｂ）Ｎの成長促進法（ＭＥＴＨＯＤ  ＦＯＲ  ＥＮＨＡＮＣＩＮＧ  ＧＲＯＷＴＨ  ＯＦ  ＳＥＭＩＰＯＬＡＲ（Ａｌ，Ｉｎ，Ｇａ，Ｂ）ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ）」、代理人整理番号３０７９４．１４４−ＵＳ−Ｐ１（２００５−７２２）；この出願は米国特許法第１１９条（ｅ）に基づいて次の出願の優先権を主張するものである。マイケル・イザ、トロイ・Ｊ．ベーカー、ベンジャミン・Ａ．ハスケル、スティーブン・Ｐ．デンバース、および中村修二による米国特許仮出願第６０／７１５，４９１号、２００５年９月９日出願、発明の名称「有機金属化学気相成膜法による半極性（Ａｌ，Ｉｎ，Ｇａ，Ｂ）Ｎの成長促進法（ＭＥＴＨＯＤ  ＦＯＲ  ＥＮＨＡＮＣＩＮＧ  ＧＲＯＷＴＨ  ＯＦ  ＳＥＭＩＰＯＬＡＲ（Ａｌ，Ｉｎ，Ｇａ，Ｂ）ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ）」、代理人整理番号３０７９４．１４４−ＵＳ−Ｐ１（２００５−７２２）；
シダース・ラジャン（Ｓｉｄｄｈａｒｔｈ  Ｒａｊａｎ）、チャン・ソー・ス（Ｃｈａｎｇ  Ｓｏｏ  Ｓｕｈ）、ジェームス・Ｓ．スペック、およびウメシュ・Ｋ．ミシュラによる米国特許出願第１１／５２３，２８６号、２００６年９月１８日出願、発明の名称「Ｎ極性窒化アルミニウム・ガリウム／窒化ガリウムのエンハンスメント・モード電界効果トランジスタ（Ｎ−ＰＯＬＡＲ  ＡＬＵＭＩＮＵＭ  ＧＡＬＬＩＵＭ  ＮＩＴＲＩＤＥ／ＧＡＬＬＩＵＭ  ＮＩＴＲＩＤＥ  ＥＮＨＡＮＣＥＭＥＮＴ−ＭＯＤＥ  ＦＩＥＬＤ  ＥＦＦＥＣＴ  ＴＲＡＮＳＩＳＴＯＲ）」、代理人整理番号３０７９４．１４８−ＵＳ−Ｕ１（２００６−１０７）；この出願は米国特許法第１１９条（ｅ）に基づいて次の出願の優先権を主張するものである。シダース・ラジャン、チャン・ソー・ス、ジェームス・Ｓ．スペック、およびウメシュ・Ｋ．ミシュラによる米国特許出願第６０／７１７，９９６号、２００５年９月１６日出願、発明の名称「Ｎ極性窒化アルミニウム・ガリウム／窒化ガリウムのエンハンスメント・モード電界効果トランジスタ（Ｎ−ＰＯＬＡＲ  ＡＬＵＭＩＮＵＭ  ＧＡＬＬＩＵＭ  ＮＩＴＲＩＤＥ／ＧＡＬＬＩＵＭ  ＮＩＴＲＩＤＥ  ＥＮＨＡＮＣＥＭＥＮＴ−ＭＯＤＥ  ＦＩＥＬＤ  ＥＦＦＥＣＴ  ＴＲＡＮＳＩＳＴＯＲ）」、代理人整理番号３０７９４．１４８−ＵＳ−Ｐ１（２００６−１０７）；
佐藤均、ジョン・ケディング、マイケル・イザ、トロイ・Ｊ．ベーカー、ベンジャミン・Ａ．ハスケル、スティーブン・Ｐ．デンバース、および中村修二による米国特許出願第 ／    ， 号、本出願と同日出願、発明の名称「有機金属化学気相成膜法による半極性（Ａｌ，Ｉｎ，Ｇａ，Ｂ）Ｎの成長促進法（ＭＥＴＨＯＤ  ＦＯＲ  ＥＮＨＡＮＣＩＮＧ  ＧＲＯＷＴＨ  ＯＦ  ＳＥＭＩＰＯＬＡＲ（Ａｌ，Ｉｎ，Ｇａ，Ｂ）Ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ）」、代理人整理番号３０７９４．１５９−ＵＳ−Ｕ１（２００６−１７８）；この出願は米国特許法第１１９条（ｅ）に基づいて次の出願のゆうせんけんを  主張するものである。佐藤均、ジョン・ケディング、マイケル・イザ、トロイ・Ｊ．ベーカー、ベンジャミン・Ａ．ハスケル、スティーブン・Ｐ．デンバース、および中村修二による米国特許仮出願第６０／７６０，６２８号、２００６年１月２０日出願、発明の名称「有機金属化学気相成膜法による半極性（Ａｌ，Ｉｎ，Ｇａ，Ｂ）Ｎの成長促進法（ＭＥＴＨＯＤ  ＦＯＲ  ＥＮＨＡＮＣＩＮＧ  ＧＲＯＷＴＨ  ＯＦ  ＳＥＭＩＰＯＬＡＲ（Ａｌ，Ｉｎ，Ｇａ，Ｂ）Ｎ  ＶＩＡ  ＭＥＴＡＬＯＲＧＡＮＩＣ  ＣＨＥＭＩＣＡＬ  ＶＡＰＯＲ  ＤＥＰＯＳＩＴＩＯＮ）」、代理人整理番号３０７９４．１５９−ＵＳ−Ｐ１（２００６−１７８）；
ジョン・Ｆ．ケディング、佐藤均、マイケル・イザ、アサミズ・ヒロクニ（Ｈｉｒｏｋｕｎｉ  Ａｓａｍｉｚｕ）、ホン・ゾーン（Ｈｏｎｇ  Ｚｈｏｎｇ）、スティーブン・Ｐ．デンバース、および中村修二による米国特許仮出願第６０／７７２，１８４号、２００６年２月１０日出願、発明の名称「半極性（Ａｌ，Ｉｎ，Ｇａ，Ｂ）Ｎの導電性制御の方法（ＭＥＴＨＯＤ  ＦＯＲ  ＣＯＮＤＵＣＴＩＶＩＴＹ  ＣＯＮＴＲＯＬ  ＯＦ  ＳＥＭＩＰＯＬＡＲ（Ａｌ，Ｉｎ，Ｇａ，Ｂ）Ｎ）」、代理人整理番号３０７９４．１６６−ＵＳ−Ｐ１（２００６−２８５）；
ホン・ゾーン、ジョン・Ｆ．ケディング，ラジャット・シャーマ、ジェームス・Ｓ．スペック、スティーブン・Ｐ．デンバース、および中村修二による米国特許仮出願第６０／７７４，４６７号、２００６年２月１７日出願、発明の名称「半極性（Ａｌ，Ｉｎ，Ｇａ，Ｂ）Ｎ光電子デバイスの成長方法（ＭＥＴＨＯＤ  ＦＯＲ  ＧＲＯＷＴＨ  ＯＦ  ＳＥＭＩＰＯＬＡＲ（Ａｌ，Ｉｎ，Ｇａ，Ｂ）Ｎ  ＯＰＴＯＥＬＥＣＴＲＯＮＩＣＳ  ＤＥＶＩＣＥＳ）」、代理人整理番号３０７９４．１７３−ＵＳ−Ｐ１（２００６−４２２）；
アーパン・チャクラボーティ、クワン・チュン・キム（Ｋｗａｎｇ−Ｃｈｏｏｎｇ  Ｋｉｍ）、スティーブン・Ｐ．デンバース、ジェームス・Ｓ．スペック、およびウメシュ・Ｋ．ミシュラによる米国特許仮出願第６０／７９８，９３３号、２００６年５月９日出願、発明の名称「その場窒化シリコン・ナノマスク法を用いた無極性および半極性窒化ガリウム薄膜における欠陥低減方法（ＴＥＣＨＮＩＱＵＥ  ＦＯＲ  ＤＥＦＥＣＴ  ＲＥＤＵＣＴＩＯＮ  ＩＮ  ＮＯＮＰＯＬＡＲ  ＡＮＤ  ＳＥＭＩＰＯＬＡＲ  ＧＡＬＬＩＵＭ  ＮＩＴＲＩＤＥ  ＦＩＬＭＳ  ＵＳＩＮＧ  ＩＮ−ＳＩＴＵ  ＳＩＬＩＣＯＮ  ＮＩＴＲＩＤＥ  ＮＡＮＯＭＡＳＫＩＮＧ）」、代理人整理番号３０７９４．１８０−ＵＳ−Ｐ１（２００６−５３０）；
ニコラス・Ａ．フィヒテンバウム（Ｎｉｃｈｏｌａｓ  Ａ．Ｆｉｃｈｔｅｎｂａｕｍ）、ウメシュ・Ｋ．ミシュラ、カール・Ｊ．ノイフェルト（Ｃａｒｌ  Ｊ．Ｎｅｕｆｅｌｄ）およびステーシア・ケラー（Ｓｔａｃｉａ  Ｋｅｌｌｅｒ）による米国特許仮出願第６０／８０９，７７４号、２００６年５月３１日、発明の名称「Ｎ極性ナノピラーおよびナノストライプ・アレイ上の再成長により形成した光電子デバイス（ＯＰＴＯＥＬＥＣＴＲＯＮＩＣ  ＤＥＶＩＣＥＳ  ＦＯＲＭＥＤ  ＢＹ  ＲＥＧＲＯＷＴＨ  ＯＮ  Ｎ−ＰＯＬＡＲ  ＡＮＤ  ＮＡＮＯＳＴＲＩＰＥ  ＡＲＲＡＹＳ）」、代理人整理番号３０７９４．１８２−ＵＳ−Ｐ１（２００６−６３８）；
ステーシア・ケラー、ウメシュ・Ｋ．ミシュラ、およびニコラス・Ａ．フィヒテンバウムによる、米国特許仮出願第６０／８６６，０３５号、２００６年１１月１５日出願、発明の名称「有機金属化学気相成長法を用いた高品質Ｎ面ＧａＮ，ＩｎＮおよびＡｌＮおよびこれらの合金のヘテロエピタキシャル成長方法（ＭＥＴＨＯＤ  ＦＯＲ  ＨＥＴＥＲＯＥＰＩＴＡＸＩＡＬ  ＧＲＯＷＴＨ  ＯＦ  ＨＩＧＨ−ＱＵＡＬＩＴＹ  Ｎ−ＦＡＣＥ  ＧａＮ，ＩｎＮ，ａｎｄ  ＡｌＮ  ＡＮＤ  ＴＨＥＩＲ  ＡＬＬＯＹＳ  ＢＹ  ＭＥＴＡＬ  ＯＲＧＡＮＩＣ  ＣＨＥＭＩＣＡＬ  ＶＡＰＯＲ  ＤＥＰＯＳＩＴＩＯＮ）」、代理人整理番号３０７９４．２０７−ＵＳ−Ｐ１（２００７−１２１）；
スティーブン・Ｐ．デンバース、マシュー・Ｃ．シュミット（Ｍａｔｈｅｗ  Ｃ．Ｓｃｈｍｉｄｔ）、クワン・チュン・キム、ジェームス・Ｓ．スペック、および中村修二による米国特許仮出願第６０／８６９，５４０号、２００６年１２月１１日出願、発明の名称「無極性（ｍ面）および半極性発光デバイス（ＮＯＮ−ＰＯＬＡＲ（Ｍ−ＰＬＡＮＥ）ＡＮＤ  ＳＥＭＩ−ＰＯＬＡＲ  ＥＭＩＴＴＩＮＧ  ＤＥＶＩＣＥＳ）」、代理人整理番号３０７９４．２１３−ＵＳ−Ｐ１（２００７−３１７）；および
クワン・チュン・キム、マシュー・Ｃ．シュミット（Ｍａｔｈｅｗ  Ｃ．Ｓｃｈｍｉｄｔ）、フェン・ウー（Ｆｅｎｇ  Ｗｕ）、アサコ・ヒライ（Ａｓａｋｏ  Ｈｉｒａｉ）、メルビン・Ｂ．マクローリン（Ｍｅｌｖｉｎ  Ｂ．ＭａｃＬａｕｒｉｎ）、スティーブン・Ｐ．デンバース、中村修二およびジェームス・Ｓ．スペックによる米国特許仮出願第６０／８６９，７０１、２００６年１２月１２日出願、発明の名称「各種基板上の（Ａｌ，Ｉｎ，Ｇａ，Ｂ）Ｎのｍ面および半極性面の結晶成長（ＣＲＹＳＴＡＬ  ＧＲＯＷＴＨ  ＯＦ  Ｍ−ＰＬＡＮＥ  ＡＮＤ  ＳＥＭＩＰＯＬＡＲ  ＰＬＡＮＥＳ  ＯＦ  （Ａｌ，Ｉｎ，Ｇａ，Ｂ）Ｎ  ＯＮ  ＶＡＲＩＯＵＳ  ＳＵＢＳＴＲＡＴＥＳ）」代理人整理番号３０７９４．２１４−ＵＳ−Ｐ１（２００７−３３４）；
これらすべての出願は参照として本明細書に組み込まれているものとする。
【背景技術】
【０００５】
関連技術の説明
（この出願は本明細書を通して、例えば［ｘ］のように、１つ以上の参照番号を括弧内に示した多くの異なる刊行物と特許文献を参照する。この参照番号潤に並べたこれらの異なる刊行物と特許文献のリストは以下の「先行技術文献」と題されたセクションに見出すことができる。これらの刊行物と特許文献のそれぞれは参考として本明細書に組み込まれているものとする。）
窒化ガリウム（ＧａＮ）およびアルミニウムとインジウムを含むその３元および４元化合物（ＡｌＧａＮ，ＩｎＧａＮ，ＡｌＩｎＧａＮ）の有用性は可視光および紫外光の光電子デバイスと高出力電子デバイスの作製について十分確立してきた。これらのデバイスは、通常分子線エピタキシー（ＭＢＥ）、有機金属化学気相成膜法（ＭＯＣＶＤ）、およびハイドライド気相エピタキシー（ＨＶＰＥ）法を含む成長技術を用いてエピタキシャルに成長される。
【０００６】
ＧａＮとその合金は六方晶ウルツ鉱型結晶構造をとるときに最も安定であり、この構造は、単一のｃ軸に対して全てが直交する、お互いに１２０°回転した２つ（または３つ）の等価な基底面軸（ａ軸）によって表される。ＩＩＩ族元素と窒素元素は結晶のｃ軸に沿って交互にｃ−面を占有する。ウルツ鉱型構造に含まれる対称要素によれば、ＩＩＩ族窒化物はｃ−軸に沿ってバルク自発分極を有し、かつウルツ鉱型構造は圧電分極を示す。
【０００７】
電子デバイスや光電子デバイスに対する現行の窒化物技術は極性のｃ−方向に沿って成長した窒化物薄膜をもちいている。しかしながら、ＩＩＩ族窒化物ベースの光電子デバイスおよび電子デバイスにおける従来のｃ−面を用いた量子井戸構造は、強い圧電分極および自発分極の存在によって量子閉じ込めシュタルク効果（ＱＣＳＥ）の望ましくない影響を受ける。ｃ−方向に沿った強い内部電界が電子と正孔の空間分離を引き起こし、それが今度は、キャリアの再結合効率の制限、振動子強度の低減、および発光のレッド・シフトを引き起こすことになる。
【０００８】
ＧａＮ光電子デバイスにおける自発分極および圧電分極の影響を除去する１つの方法は、結晶の無極性面上にデバイスを成長することである。そのような面はＧａ原子とＮ原子とを同数含み、電荷中性である。更に、その次の無極性層はお互いに結晶学的に等価であり、それゆえ、結晶は成長方向に沿って分極することはない。ＧａＮにおける対称等価な無極性面の２つのファミリーは、まとめてａ−面として知られる｛１１−２０｝ファミリーと、まとめてｍ−面として知られる｛１−１００｝ファミリーである。残念なことには、本発明の譲受人であるカリフォルニア大学の研究者らによる進展にもかかわらず、無極性窒化物の成長はなお挑戦課題であり、ＩＩＩ族窒化物業界において広く採用されるまでには至っていない。
【０００９】
ＧａＮ光電子デバイスにおける分極の影響を低減またはできれば取り除くための他の方法は、デバイスを結晶の半極性面上に成長することである。半極性面という用語は、ミラー（Ｍｉｌｌｅｒ）指数ｈ、ｉ、ｋのなかで０でない値を２つ含み、かつミラー指数ｌも０でないような広い範囲の面を指すために用いられる。ｃ−面ＧａＮへテロエピタキシャル成長においてしばしば見られる半極性面のいくつかの例は、溝のファセットに見られるような｛１１−２２｝、｛１０−１１｝および｛１０−１３｝面を含む。これらの面は本発明者らが平坦な薄膜の形状で成長した面と偶然同じ面でもある。ウルツ鉱型結晶構造における半極性面の他の例は｛１０−１２｝、｛２０−２１｝、および｛１０−１４｝を含むが、これに限定されるものではない。窒化物結晶の分極ベクトルはそのような面内に在るのではなく、その面に垂直でもなく、そのような面の表面法線に対してある角度をなして傾いて存在する。例えば、｛１０−１１｝と｛１０−１３｝面はｃ−面に対してそれぞれ６２．９８°と３２．０６°をなしている。
【００１０】
自発分極に加えて、窒化物に存在する分極の第２の形態は圧電分極である。これは該材料が圧縮歪または伸張歪を受けたときに起こるものであり、異なる組成を持つ（それ故に異なる格子定数を持つ）（Ａｌ，Ｉｎ，Ｇａ，Ｂ）Ｎ層が窒化物へテロ構造内に成長するような場合に起こりうる。例えば、ＧａＮテンプレート上の歪を受けたＡｌＧａＮ層は面内に伸張歪を持ち、ＧａＮテンプレート上の歪を受けたＩｎＧａＮ層は面内に圧縮歪を持つが、これはどちらもＧａＮに格子整合するためのものである。それ故に、ＧａＮ上のＩｎＧａＮ量子井戸では、圧電分極は、ＩｎＧａＮおよびＧａＮの自発分極とは反対方向を向いている。ＧａＮに格子整合したＡｌＧａＮ層では、圧電分極は、ＡｌＧａＮおよびＧａＮの自発分極と同じ方向を向いている。
【００１１】
ｃ−面窒化物と比して半極性面を用いることの利点は、全文曲が低減することである。特定の面上で、特定の合金組成に対しては、分極がゼロになることさえある。重要な点は、ｃ−面窒化物構造に比べて分極が低減することである。
【００１２】
ＧａＮのバルク結晶は容易には入手で着ないので、結晶を単純に切断して引き続くデバイスの再成長用の表面を用意することは出来ない。一般に、ＧａＮ薄膜は、最初はヘテロエピタキシャルに成長される、すなわち、ＧａＮとほぼ格子整合が取れた異種基板上に成長される。よく用いられる基板材料は、サファイヤ（Ａｌ2 Ｏ3 ）とスピネル（ＭｇＡｌ2 Ｏ4 ）である。
【００１３】
そのような基板材料の大きな結晶は、熟練した当業者によって作製されてもよい。結晶はそこで基板ウェーハに切断され、そのウェーハ表面は通常はミラー指数（ｈｋｌ）によって規定される特定の結晶学的方位を持つ。通常は、上に成膜される材料の結晶の対称性に整合した、定指数の結晶方位が選ばれる。例えば、六方晶の面内対称性を持つ（０００１）サファイヤ基板が、やはり六方晶の面内対称性を持つ通常の極性窒化物層の成長のために用いられる。基板と成膜される層との間に結晶学的関係が存在する場合をエピタキシーと呼ぶ。
【００１４】
更に、異種基板上に窒化物層をヘテロエピタキシャル成長するには、まずはじめに数原子からなる小さな核から始めねばならない。平坦な原子表面上に形成される核のエネルギーは、ステップまたはキンクが核の表面エネルギーを最小にするので、原子ステップまたはキンクに成長する核のエネルギーに比べて高い。低指数面（ｈｋｌ）から基板結晶を故意にミスカットすることで、ステップ・エッジやキンクを生成する。このようなミスカット表面方位を微傾斜表面と呼ぶ。
【００１５】
図１は原子ステップまたはキンクを持つ微傾斜表面を概略的にあらわしたものを示す。表面法線ｎと、ｇで現される主結晶方位［ｎｖｗ］とがなす角度としてミスカット角度βを定義する。基板は、熟練した当業者によってバルク結晶から特定のミスカット角度の大きさを持って切断される。更に、ミスカットベクトルｇの方向は、特定の面内の結晶学的な方向［ｎｖｗ］に対して図１における角度αで記したように規定される。
【００１６】
半極性ＧａＮ面はパターン化されたｃ−面上の方向付けされたストライプの側壁上で実施された。ニシズカら（非特許文献１）はこの技術を用いて｛１１−２２｝ＩｎＧａＮ量子井戸を成長した。彼らは半極性面｛１１−２２｝の内部量子効率が、分極低減の結果として、ｃ−面のそれよりも高いことを示した。
【００１７】
しかしながら、半極性面を製作するためのニシズカらの方法は、それがエピタキシャル横方向成長（ＥＬＯ）技術の副産物に依存するものであるので、本発明のものとは劇的に異なる。ＥＬＯは、ＧａＮおよび他の半導体において欠陥を低減するために用いられる面倒な処理技術と成長の方法である。それは、ＧａＮの場合はしばしば２酸化シリコン（ＳｉＯ2 ）であるマスク材料のストライプをパターン化する工程を含む。次にマスク間の開いた窓からＧａＮを成長し、次いでマスク上を成長させる。連続した薄膜を形成するために、ＧａＮを次に横方向成長によって合体させる。これらのストライプのファセットは、成長パラメータによって制御することができる。ストライプが合体する前に成長を止めると、そのときに通常せいぜい１０μｍ幅の小面積の半極性面が露出する。しかし、この実現可能な表面の面積は、処理して半極性ＬＥＤにするには小さすぎる。更に、該半極性面は基板表面に平行ではなく、そのため傾いたファセット上にデバイス構造を形成するのは、通常の面上にこれらの構造を形成するのに比べて著しく困難となる。また、全ての窒化物組成がＥＬＯプロセスと融合するものではなく、それ故、ＧａＮのＥＬＯだけが広く実用化されている。
【００１８】
本発明は、故意にミスカットした基板を用いることによって、（Ａｌ、Ｉｎ、Ｇａ、Ｂ）Ｎの大きな面積が基板表面に平行となるような、半極性窒化物の平坦な薄膜を成長することを可能とする結晶を開示するものである。たとえば、試料はしばしば２インチ径の基板上に成長されるが、これは半極性窒化物の成長において以前に実施された数ミクロン幅の面積に対比すべきものである。
【００１９】
厚いｃ−面ＧａＮ結晶をＨＶＰＥ法で成長し、引き続いて｛１１−２２｝面上で切断して研磨したという論文が発表されている（非特許文献２）。次いでこの面上に発光ダイオードが成長された。しかしながら、半極性デバイスを作製するためのこの方法は、本発明の好ましい実施形態とは著しく異なる。上記方法はバルクＧａＮ基板を用いていて、ＧａＮ半極性表面が露出されて、引き続きデバイス構造の成膜のために用いられるものであり、別名ホモエピタキシャル技術として知られているものである。本発明の好ましい実施形態の鍵となる特徴の１つは、異種材料の基板を半極性窒化物薄膜の作製に用いる、ヘテロエピタキシャルプロセスを用いるものである。本発明が上記方法と更に異なる点は、全面に亘って半極性薄膜となる、大きな、通常は２インチのウェーハを用いることができる点である。これは、大きな面積を持つＧａＮ結晶が得られないために、半極性薄膜が通常ではたったの４ｍｍ×１０ｍｍのサイズである上記方法とは非常に対照的である。
【００２０】
半極性方位をもつ（Ａｌ、Ｉｎ、Ｇａ）Ｎ薄膜の成長は半導体結晶の全分極を除去するものではない。しかしながら、半極性方位をもつ（Ａｌ、Ｉｎ、Ｇａ）Ｎ薄膜の成長は、これらの層から作製される半導体デバイス構造の成長方向に沿っての全分極における不連続性を緩和する。半導体薄膜のエピタキシャル成長の過程で、表面形態および／または結晶品質の改善のために故意にミスカットした基板が用いられてきた。ＧａＮの場合では、例えばヒラマツら［非特許文献３］或いはグルドウスキーら（非特許文献４）を参照のこと。しかしながら、（Ａｌ、Ｉｎ、Ｇａ）Ｎへテロ構造における分極に関係する影響を緩和する目的で、（Ａｌ、Ｉｎ、Ｇａ）Ｎ半導体薄膜中の分極電界の相対的な方位を制御するために故意に行うミスカットを用いることはなかった。
【００２１】
ミスカット基板は一般的に半導体薄膜の成長のために用いられてきた。これは、半導体薄膜のホモエピタキシャル成長にもヘテロエピタキシャル成長おいても同じである。
【先行技術文献】
【特許文献】
【００２２】
【特許文献１】米国特許第４，８５５，２４９号
【特許文献２】米国特許第５４，７４１，７２４号
【非特許文献】
【００２３】
【非特許文献１】Ｎｉｓｈｉｚｕｋａ，Ｋ．，Ａｐｐｌｉｅｄ  Ｐｈｙｓｉｃｓ  Ｌｅｔｔｅｒｓ，Ｖｏｌ．８５  Ｎｕｍｂｅｒ  １５，１１  Ｏｃｔｏｂｅｒ  ２００４．
【非特許文献２】Ｍ．Ｆｕｎａｔｏ，Ｍ．Ｕｅｄａ，Ｙ．Ｋａｗａｋａｍｉ，Ｙ．Ｎａｒｕｋａ，Ｔ．Ｋｏｓｕｇｉ，Ｍ．Ｔａｋａｈａｓｈｉ，ａｎｄ  Ｔ．Ｍｕｋａｉ，Ｊａｐｎ．Ｊ．ｏｆ  Ａｐｐｌ．Ｐｈｙｓ．４５，Ｌ６５９（２００６）
【非特許文献３】Ｋ．Ｈｉｒａｍａｔｓｕ，Ｈ．Ａｍａｎｏ，Ｉ．Ａｋａｓａｋｉ，Ｈ．Ｋａｔｏ，Ｎ．Ｋｏｉｄｅ，ａｎｄ  Ｋ．Ｍａｎａｂｅ，Ｊ．ｏｆ  Ｃｒｙｓｔ．Ｇｒｏｗｔｈ  １０７，５０９（１９９１）
【非特許文献４】Ｐ．Ａ．Ｇｒｕｄｏｗｓｋｉ，Ａ．Ｌ．Ｈｏｌｍｅｓ，Ｃ．Ｊ．Ｅｉｔｉｎｇ，ａｎｄ  Ｒ．Ｄ．Ｄｕｐｕｉｓ，Ａｐｐｌ．Ｐｈｙｓ．ＬＥｔｔ．６９，３６２６（１９９６）．
【非特許文献５】Ｊ．Ｆ．Ｋａｅｄｉｎｇ，Ｐｈ．Ｄ．Ｔｈｅｓｉｓ，Ｕｎｉｖｅｒｓｉｔｙ  ｏｆ  Ｃａｌｉｆｏｒｎｉａ，Ｓａｎｔａ  Ｂａｒｂａｒａ，Ｊａｎｕａｒｙ  ２００７．“Ｔｈｅ  ｈｅｔｅｒｏｅｐｉｔａｘｉａｌ  ｇｒｏｗｔｈ  ｏｆ  ｓｅｍｉｐｏｌａｒ  ＧａＮ  ｆｏｒ  Ｌｉｇｈｔ  Ｅｍｉｔｔｉｎｇ  Ｄｉｏｄｅｓ．”
【非特許文献６】Ｓ．Ｎａｋａｍｕｒａ，Ｊａｐａｎｅｓｅ  Ｊｏｕｒｎａｌ  ｏｆ  Ａｐｐｌｉｅｄ  Ｐｈｙｓｉｃｓ  Ｖｏｌ．３０，Ｎｏ．１０，Ｏｃｔｏｂｅｒ，１９９１，ｐｐ．Ｌ１７０５−Ｌ１７０７
【非特許文献７】Ｄ．Ｄ．Ｋｏｌｅｓｋｅ，Ｍ．Ｅ．Ｃｏｌｔｒｉｎ，Ｋ．Ｃ．Ｃｒｏｓｓ，Ｃ．Ｃ．Ｍｉｔｃｈｅｌｌ，Ａ．Ａ．Ａｌｌｅｒｍａｎ，Ｊｏｕｒｎａｌ  ｏｆ  Ｃｒｙｓｔａｌ  Ｇｒｏｗｔｈ  Ｖｏｌ．２７３（２００４）ｐｐ．８６−９９
【非特許文献８】Ｂ．Ｍｏｒａｎ，Ｆ．Ｗｕ，Ａ．Ｅ．Ｒｏｍａｎｏｖ，Ｕ．Ｋ．Ｍｉｓｈｒａ，Ｓ．Ｐ．Ｄｅｎｂａａｒｓ，Ｊ．Ｓ．Ｓｐｅｃｋ，Ｊｏｕｒｎａｌ  ｏｆ  Ｃｒｙｓｔａｌ  Ｇｒｏｗｔｈ  Ｖｏｌ．２７３（２００４）ｐｐ．３８−４７
【非特許文献９】Ｊ．Ｆ．Ｋａｅｄｉｎｇ，Ｐｈ．Ｄ．Ｔｈｅｓｉｓ，Ｕｎｉｖｅｒｓｉｔｙ  ｏｆ  Ｃａｌｉｆｏｒｎｉａ，Ｓａｎｔａ  Ｂａｒｂａｒａ，Ｊａｎｕａｒｙ  ２００７．“Ｔｈｅ  ｈｅｔｅｒｏｅｐｉｔａｘｉａｌ  ｇｒｏｗｔｈ  ｏｆ  ｓｅｍｉｐｏｌａｒ  ＧａＮ  ｆｏｒ  Ｌｉｇｈｔ  Ｅｍｉｔｔｉｎｇ  Ｄｉｏｄｅｓ”
【発明の概要】
【課題を解決するための手段】
【００２４】
本発明は、半極性ＩＩＩ族窒化物膜からなるデバイスおよびその作製方法を開示するものである。基板は、低指数の結晶方位から故意にミスカットしたものであり、ミスカットは大きさと方向を備えたものであり、ミスカットの方向と大きさは半極性窒化物半導体のエピタキシャル関係、結晶の対称性、層の極性、転位密度、表面形態および電気的特性に影響を与えるように選ばれてよい。該大きさは基板材料、半極性窒化物半導体薄膜の方位、成膜条件に依存して変化してよい。ミスカットの大きさは０．５°から２０°の範囲であってよく、或いは好適には０．５°から３°の範囲で変化してよい。
【００２５】
該基板は＜０１１＞方向に故意にミスカットされていてよい。半極性窒化物半導体薄膜の成長表面は幅１０μｍより大きくてよく、故意にミスカットした基板の表面に実質的に平行である。半極性窒化物半導体薄膜の成長基板は、所定の結晶学的な方向に故意にミスカットされていてよく、それによって故意にミスカットした基板を形成し、該基板の対称性を低下させている。該対称性は該半極性窒化物半導体薄膜の対称性と整合していてもよく、この結果、半極性窒化物半導体薄膜が単一の結晶学的ドメインを含むという、特異なエピタキシャル関係になる。より低い対称性を持つ半極性窒化物半導体膜をより高い対称性を持つ基板上にヘテロエピタキシャルに成膜してもよい。結果として得られる半導体薄膜は単一の分極方向を持っていてもよく、その結果、改良された、電気的、光学的特性、およびデバイス特性を持つようになる。
【００２６】
故意にミスカットした基板は、半極性窒化物半導体薄膜の成長に愛して優先的核生成サイトとして働くステップ・エッジまたはキンクを提供するものであってもよい。優先的核生成サイトは、故意にはミスカットしていない基板上での成膜に比べると、核のよりよい合体、欠陥密度の低減、より平坦で平面的な界面または表面、およびより安定したファセットのような改良された特性をもつ層を提供する。故意にミスカットした基板上に成膜した半極性窒化物半導体薄膜は、故意にはミスカットしていない基板上に成膜した半極性窒化物半導体薄膜に比べて、より良好な結晶性とより低い密度の貫通転位とを持つものである。半極性窒化物半導体薄膜の巨視的な表面凹凸と微結晶面化はミスカット角度の増大とともに減少する。
【００２７】
該半極性窒化物半導体薄膜は化学式Ｇａn Ａｌx Ｉｎy Ｂz Ｎを持つ（Ｇａ，Ａｌ，Ｉｎ，Ｂ）Ｎ半導体の合金組成を含んでいてもよい。ここで０≦ｎ≦１、０≦ｘ≦１、０≦ｙ≦１、０≦ｚ≦１およびｎ＋ｘ＋ｙ＋ｚ＝１である。半極性窒化物半導体薄膜は、｛１０−１１｝窒化ガリウムであってもよく、故意にミスカットした基板は＜０１１＞方向にミスカットした｛１００｝ＭｇＡｌ2 Ｏ4 スピネル基板であってもよい。また、半極性窒化物半導体薄膜は｛１１−２２｝ＧａＮであってもよく、故意にミスカットした基板は＜０００１＞方向にミスカットした｛１−１００｝Ａｌ2 Ｏ3 サファイヤ基板であってもよい。故意にミスカットした基板は、バルク窒化物結晶を半極性面に沿って切断し、該故意にミスカットした基板上にホモエピタキシャルに半極性窒化物半導体薄膜を成長することによって得てもよい。該半極性面は窒素面であっても或いはガリウム面であってもよい。
【００２８】
該方法は、（ａ）基板を故意にミスカットするステップと、（ｂ）該基板を反応装置に装填するステップと、（ｃ）窒素、水素、あるいはアンモニアの少なくとも１つを含む流れのもとで該基板を加熱するステップと、（ｄ）該加熱された基板上に半極性窒化物半導体薄膜を成膜するステップと、（ｅ）窒素加圧のもとで該基板を冷却するステップとを更に備えてもよい。該方法は、該加熱された基板上に核生成層を成膜するステップと、該核生成層上に半極性窒化物半導体薄膜を成幕するステップを更に備えてもよい。
【００２９】
本発明の方法を用いてデバイスを作製することも出来る。デバイスは、故意にはミスカットしていない基板上に作成されたデバイスよりも明るい発光を示す発光ダイオードであってもよい。
【発明の効果】
【００３０】
このように、本発明は、より高い対称性をもつ基板上により低い対称性を持つ層の成長を促進するための方法を記述するものであり、その方法は、より低い対称性を持つ層の対称性に整合させるために、より高い対称性をもつ基板を故意にミスカットするステップと、該故意にミスカットした基板上にヘテロエピタキシャルにより低い対称性を持つ層を成膜するステップとを備えた方法である。
【００３１】
以下、図面を参照し、対応する部分には一貫して同じ参照番号を付与する。
【図面の簡単な説明】
【００３２】
【図１】ミスカットした基板の概略図である。
【図２】本発明の方法と本発明の実施形態に用いられる処理ステップを示すフローチャートである。
【図３】図３（ａ）、（ｂ）、（ｃ）、（ｄ）はミスカットした基板上に成膜した半極性窒化物層の光学顕微鏡写真である図３（ａ）に示した基板は故意にはミスカットしていない場合である。図３（ｂ）に示した基板は、ミスカット角度βが０．５°の場合である。図３（ｃ）に示した基板はミスカット角度βが１．５°の場合である。図３（ｄ）に示した基板はミスカット角度βが３．０°の場合である。
【図４】（１０−１１）ｘ線ロッキング・カーブの半値全幅（ＦＷＨＭ）に対する基板ミスカット角度βの関係を表すグラフである。
【図５】基板ミスカット角度の関数としての、（μＷ単位で計った）出力と（１１−２２）ｘ線ロッキング・カーブの（角度を秒単位で計った）ＦＷＨＭの関係を表すグラフである。
【発明を実施するための形態】
【００３３】
以下の好ましい実施形態に関する説明では、添付の図面を参照する。添付の図面は本明細書の一部を形成し、本発明を実施することができる特定の実施例を例示するために示す。本発明の範囲を逸脱することなく、他の実施形態を用いてもよく、構造的な変化を施しても良いことは明らかである。
概要
本発明は、ＭＯＣＶＤ、ＨＶＰＥあるいはＭＢＥを含んでいるがこれらに限定されることはない技術によって、＜０１１＞方向にミスカットした｛１００｝ＭｇＡｌ2 Ｏ4 （スピネル）基板上に、および＜０００１＞方向にミスカットした｛１−１００｝（ｍ−面）Ａｌ2 Ｏ3 （サファイヤ）基板上に、半極性窒化物半導体薄膜を成長するための方法を記述している。故意にミスカットした基板を用いると、図１に示すように、ステップ・エッジおよび／またはキンクが得られ、これらは半極性窒化物層の成長のための優先的核生成サイトとしての役割を果たす。これによって、核の合体、欠陥密度の低減、および凹凸のない平面的な界面、および所望の半極性ファセットの安定化を含むがこれに限られない、層の特性の改良につながるこれらの特性は半極性窒化物層から作成する半導体デバイスにとって望ましいものである。
【００３４】
付け加えるに、図１に示すように所定の結晶学的方向に故意にミスカットを導入することで、故意にはミスカットしていない基板の対称性に対して、半極性窒化物層の成長のために用いられる基板の対称性を下げてもよい。故意にミスカットした基板の対称性を半極性窒化物層に整合させることは、半極性窒化物層が単一の結晶学的ドメインを含むという特異なエピタキシャル関係をもたらすことになる。
技術的な説明
本発明は、故意にミスカットした基板を用いて高品質の半極性窒化物層を成長する方法を開示するものである。この例としては＜０１１＞方向にミスカットした｛１００｝ＭｇＡｌ2 Ｏ4 スピネル基板上に成膜した｛１０−１１｝ＧａＮ薄膜と、＜０００１＞方向にミスカットした｛１−１００｝Ａｌ2 Ｏ3 サファイヤ基板上に成膜した｛１１−２２｝ＧａＮ薄膜が挙げられる。｛１−１００｝結晶表面の対称性がより低いので、｛１−１０２｝サファイヤ面の方へ、またはそこから離れるほうへのミスカットは、所望の結果によって特定されてもよい。
【００３５】
本発明の１つの実施例では、ミスカットの大きさは０．５°から３．０°の範囲で変化するが、本発明の範囲と相違することなしに、他の基板材料、基板方位、０．５°から２０°の範囲を含むがこれに限定されないミスカット角度、およびミスカット方向を用いることも出来る。
【００３６】
更に、不可避的な製造上の公差のために、ミスカット角度および方向は意図したミスカット角度および方向に対して少しだけ変わってもよい。ここで記述するミスカットの大きさと方向は意図した値であり、本発明の範囲を逸脱することなくわずかな差異はあるものと仮定されている。
【００３７】
付け加えると、製造上の公差のために、窒化物層の成膜のほとんど全ては微傾斜表面上にて起こる。本発明の範囲は、材料および／またはデバイス特性の改良につながるように、基板のミスカットが故意に制御された、半極性窒化物層の成膜をすべて含むものである。
【００３８】
これらの薄膜は市販のＭＯＣＶＤシステムを用いて成長された。｛１０−１１｝ＧａＮに対する成長パラメータの一般的な概要は、圧力が１０ｔｏｒｒから１０００ｔｏｒｒの範囲であり、温度が４００℃から１４００℃の範囲である。圧力と温度のこの変化の幅の大きさは、適当な基板を用いるとＧａＮの成長が安定であることを示しているエピタキシャルの関係と条件は、反応装置の条件は個々の反応装置と成長方法（例えばＨＶＰＥか、ＭＯＣＶＤか、ＭＢＥか）によって変化する。
処理工程
図２は、故意にミスカットした基板上に半極性窒化物半導体薄膜を成長するステップを備えた、デバイス品質の平坦な半極性窒化物半導体薄膜の成長を促進するための方法を示すフローチャートである。該方法は任意の適当な基板を用いて任意の半極性窒化物薄膜を成膜するためにも用いることが出来る。
【００３９】
ブロック２００は、基板を故意にミスカットするステップを示す。
【００４０】
ブロック２０２は、該故意にミスカットした基板を、例えばＨＶＰＥ、ＭＯＣＶＤまたはＭＢＥの反応装置のような、成膜室または成長室内に装填するステップを表す。
【００４１】
ブロック２０４は、該故意にミスカットした基板を通常は大気圧で基板上を窒素および／または水素および／またはアンモニアが流れている雰囲気中で加熱するステップを表している。
【００４２】
ブロック２０６は、該故意にミスカットした基板上に核生成層またはバッファ層を成膜するステップを表す。
【００４３】
ブロック２０８は、該バッファ層、核生成層上に、或いは直接、該故意にミスカットした基板上に半極性窒化物半導体薄膜を成膜するステップを表す。
【００４４】
ブロック２１０は、例えば、窒素またはアンモニアの過圧のもとで該基板を例約するステップを表す。
【００４５】
ブロック２１２は、該方法の結果として半極性（Ａｌ、Ｇａ、Ｉｎ、Ｂ）Ｎ薄膜を形成することを示す。
【００４６】
図２に示したステップは、省略してもよいものもあれば、希望に応じて他のステップを付け加えてもよい。
【００４７】
特に、図２の方法は、本発明の好ましい実施形態による、スピネルまたはサファイヤ基板上に半極性ＧａＮ薄膜を成長するためのＭＯＣＶＤ工程に適用できる。
【００４８】
｛１０−１１｝ＧａＮの成長のためには、ブロック２００に示すように、（１００）スピネル基板が用いられ、＜０１１＞方向にミスカットされる。ブロック２０２に示すように、該基板はＭＯＣＶＤ反応装置内に装填される。ブロック２０４に示すように、反応装置のヒータが作動されて該基板の表面の窒化を促進するような条件下で１１５０℃に昇温される。このステップの間、通常は窒素および／または水素および／またはアンモニアが大気圧で基板上を流れる。設定温度に到達した後に、アンモニアの流れを０．１から２．０ｓｌｐｍの範囲に設定する。１から２０分後に反応装置の設定温度を１１９０℃に上昇させ、反応装置の圧力を７６ｔｏｒｒに低下させ、ブロック２０６に示すように、０から３ｓｃｃｍのトリメチルガリウム（ＴＭＧａ）および／または２０ｓｃｃｍのトリメチルアルミニウム（ＴＭＡｌ）を反応装置内に導入して、Ａｌx Ｇａ1-x-y Ｎバッファ層或いは核生成層の成長を開始する。１から４０分後にＡｌx Ｇａ1-x-y Ｎ核生成層が所望の厚さに到達する。この時点でＴＭＡｌの流れを遮断して、ＴＭＧａを９．５ｓｃｃｍに増加して、ブロック２０８に示すように、ほぼ１から４時間ＧａＮの成長を行う。ＧａＮが所望の厚さに達した後、ＴＭＧａの流れを中断して、ブロック２１０に示すように、ＧａＮ薄膜を保護するためにアンモニアを流しながら反応装置を降温する。
【００４９】
第２の好ましい実施形態、すなわち｛１１−２２｝ＧａＮの成長では、ブロック２００で示されるように＜０００１＞方向にミスカットした｛１−１００｝サファイヤ基板が用いられる。ブロック２０２に示されるように、該基板はＭＯＣＶＤ反応装置の中に装填される。ブロック２０４に示すようにヒータが作動されて、通常、大気圧で窒素および／または水素および／またはアンモニアが基板上を流れているような条件下で１１５０℃に昇温する。１から２０分後に、反応装置の設定温度を７００℃に下げて、アンモニアの流れを０．１から３．０ｓｌｐｍに設定して、０から３ｓｃｃｍのトリメチルガリウム（ＴＭＧａ）および／または０から１００ｓｃｃｍのトリメチルインジウム（ＴＭＩ）および／または０から２０ｓｃｃｍのトリメチルアルミニウム（ＴＭＡｌ）を反応装置に導入して、ブロック２０６に示すように、Ａｌx Ｇａ1-x-y Ｎバッファ層の成長を開始する。１から４０分後にＡｌx Ｇａ1-x-y Ｎ核生成層が所望の厚さに達する。この時点で、ＴＭＡｌおよび／またはＴＭＩおよび／またはＴＭＧの流れを遮断して、温度を１１８５℃へ上げて、ブロック２０８に示すように、約１から４時間のＧａＮのＧａの流れを遮断して、ブロック２１０に示すように、ＧａＮ薄膜を保護するためにアンモニアを流しながら反応装置を降温する。
可能な変更と変形
本発明の範囲は、ここに言及した特定の実施例以上のものをカバーする。この考案は、任意の半極性面上の全ての窒化物に当てはまるものである。例えば、ミスカットした（１００）スピネル基板上に｛１０−１１｝ＡｌＮ、ＩｎＮ、ＡｌＧａＮ、ＩｎＧａＮ、あるいはＡｌＩｎＮを成長することが出来る。他の例では、｛１０−１４｝４Ｈ−ＳｉＣのような適当な基板を用いれば｛１０−１２｝窒化物を成長することが出来る。更に、２つの方位の面内エピタキシャル関係が基板に関して９０°回転している点で異なる半極性｛１０−１３｝および｛１１−２２｝の半極性方位のＧａＮが（１０−１０）サファイヤ上に成膜できるということが示された。それ故に、これら２つの異なる方位の成膜を改良するには、同一の基板に異なるミスカット方向を用いることが必要となると予想される。
【００５０】
半極性窒化物層の成長に適した任意の基板は、成膜される窒化物層の品質を向上させるためにミスカットされてよい。本発明は、特に半極性窒化物層のヘテロエピタキシャル成長について記載するものであるが、故意のミスカットはバルクＧａＮおよびＡｌＮ基板上の半極性窒化物層の成長を改良するために用いてもよい。このように、ＧａＮ或いはＡｌＮ基板が提供されれば、半極性薄膜はホモエピタキシャル的に成長することもできよう。例えば、安熱法、フラックス法、高圧法、およびＨＶＰＥ法などの任意のバルク結晶の成長技術を用いることができる。バルク結晶は（例えば半極性、無極性および有極性など）任意の方位に成長することができ、続いて半極性面で切断して研磨して引き続くホモエピタキシャル成長に用いられる。
【００５１】
これらの実施例および他の可能性は尚、平坦な半極性薄膜の利益の全てを受ける。この考案は、低指数結晶方位から、故意にミスカットした基板を出発点として用いることによって、平坦な半極性窒化物薄膜を生成する任意の成長技術に適用でき、該ミスカットは特定の大きさおよび／または結晶学的方向を持っていてもよい。
【００５２】
ミスカット角度βの大きさは、用いられる特定の基板材料、成膜される層の特定の半極性窒化物の方位、用いられる成膜技術のタイプ、および用いられる最適な成膜条件に依存して変化してもよい。例えば、ＧａＮ層のＭＯＣＶＤ成長中に形成される核はＧａＮ層のＨＶＰＥ成長中に形成される核よりも小さいものと期待される。それ故に、ＨＶＰＥ成長に比べて、より高密度のステップ・エッジができる、より大きなミスカット角度がＭＯＣＶＤ成長にとっては有利になり得る。
【００５３】
本発明の好ましい実施形態では、ミスカットの方向は基板の対称性を下げて窒化物層の対称性と整合するように選ばれる。例えば、（１００）スピネルの４回対称性は＜０１１＞方向にミスカットすることによって低下する。この結果、面内で＜０１１＞方向のそれぞれに向いた４つのドメインではなくて、ＧａＮ［０００１］方向がミスカットの方向に向いた単一ドメイン窒化物層が形成されることになる。その結果、分極電界の方向における変化から生じる、分極に関する負の効果が取り除かれる。本発明は、とくに半極性窒化物層の成長に関係するものではあるが、この技術は、低い対称性を持つ層を高い対称性を持つ基板上にヘテロエピタキシャルに成膜する場合の任意の材料系にも用いることができる。
【００５４】
本発明の第２の好ましい実施形態では、ミスカットの方向は半極性窒化物層の結晶品質と表面形態に影響を与えるように選ばれている。しかしながら、ミスカットの方向と大きさは、成膜される窒化物層の、エピタキシャル関係、結晶の対称性、層の極性、転位密度、表面形態および／または電気的特性を含むがこれに限定されるものではない、任意の、および／またはすべての結晶の特性に影響を与えるように選ばれてもよい。
【００５５】
反応装置の条件は反応装置のタイプおよび設計によって変化する。上記の成長は、半極性ＧａＮの成長にとって有用である事が判っている１組の条件を記述しているだけである。他の条件もそのような成長にとって有用であり得る。特に、これらの薄膜は圧力、温度、ガス流量などのパラメータの日覆範囲で成長し、そのすべてにおいて平坦な半極性窒化物薄膜を生成することも発見された。
【００５６】
他にも成長の工程において変えてもよいステップがある。基板を窒化することで、ある種の薄膜にとっては表面形態を改善し、別の薄膜にとっては実際に成長する面を決定することがわかった。しかしながら、これは特定の成長技術にとって必要な場合もあれば、必要でない場合もある。
【００５７】
該好ましい実施形態では、＜０１１＞方向にミスカットした、ＡｌＧａＮ核生成層を備えている（１００）スピネル基板上のＧａＮ薄膜の成長を説明した。該核生成層を用いること、およびその組成は、使用した成膜技術とシステムの典型例である。しかしながら、同様の結果を達成するために別の技術を用いてもよい。さらには、核生成層上に成長した構造は異なる組成、或いは傾斜組成を持つ多重の層からなっていてもよい。窒化物デバイスの大多数は異なる（Ａｌ、Ｇａ、Ｉｎ、Ｂ）Ｎ組成の層を含むヘテロ構造からなっている。本発明は任意の窒化物合金組成と任意の数の層の成長に対して用いることが出来る。例えば、半極性窒化物半導体薄膜は０≦ｎ≦１、０≦ｘ≦１、０≦ｙ≦１、０≦ｚ≦１およびｎ＋ｘ＋ｙ＋ｚ＝１である化学式Ａｌx Ｉｎy Ｂz Ｎを有する（Ｇａ、Ａｌ、Ｉｎ、Ｂ）Ｎ半導体の合金組成を含んでいてもよい。Ｆｅ、Ｓｉ、およびＭｇのようなドーパントが窒化物層にしばしばドープされる。これらのドーパント、および解くには列挙していない他のドーパントを導入しても、本発明を実施することができる。
【００５８】
既存の実用例は表面に垂直なｃ−面を用いてＧａＮを成長することである。この面は自発分極と圧電分極を持ち、それはデバイス特性にとって致命的である。ｃ−面窒化物薄膜に比べて半極性窒化物薄膜の利点は、ある種のデバイスにおける、分極の低減と、それに関係する内部量子効率の増大である。
【００５９】
デバイスにおける分極の影響を完全に除去するためには無極性面を用いることができる。しかしながら、これらの面では成長するのが非常に困難であり、したがって無極性窒化物デバイスは現在製造されていない。無極性窒化物薄膜に対する半極性窒化物薄膜の利点は成長の容易さにある。半極性面は成長するパラメータの範囲が広いということが知られている。例えば、無極性面は大気圧では成長しないが、半極性面は６２．５ｔｏｒｒから７６０ｔｏｒｒまでの範囲で成長することが実験的に示されており、たぶんこれより広い範囲で成長すると考えられる。
【００６０】
ＥＬＯの側壁に対する平坦な半極性薄膜の利点は、処理してＬＥＤあるいは他のデバイスにできる大きな面積が有ることである。他の利点は、ＥＬＯ側壁半極性面の場合とは異なり、成長表面が基板表面に平行であることである。
【００６１】
半極性窒化物層の成長のために故意にミスカットした（１００）スピネル基板を用いることで、故意にはミスカットしていない基板に比べてより平坦な半極性窒化物層を製作できることが示された。さらに、投影されたＧａＮ［０００１］方向に平行な＜０１１＞方向への故意のミスカットを用いることで、故意にはミスカットしていないか、および／または＜０１１＞以外の他の方向にミスカットした基板に比べて、結果として単一ドメイン窒化物層になることが示された。
【００６２】
図３は、故意にミスカットした基板の対称性を半極性窒化物半導体薄膜の対称性に整合させると、どのようにして、結果として半極性窒化物半導体薄膜が単一の結晶学的ドメインを含むような特異なエピタキシャル関係になるかを示す。例えば、図３（ａ）は、故意にはミスカットしていない（１００）スピネル基板上に成長した（１０−１１）は移行した半極性ＧａＮ薄膜の表面形態を示す。該薄膜は多くの、未合体の島からなる。更に、互いに９０°回転した多数の結晶ドメインが見られる。（１００）スピネル基板に＜０１１＞方向の０．５°以上のミスカットを故意に与えると、図３（ｂ）、図３（ｃ）および図３（ｄ）に見られるように、結果として完全に合体した、単一の結晶学的ドメインを持つＧａＮ薄膜となる。ここで、図３（ｂ）に示すミスカットβは０．５°であり、図３（ｃ）に示すミスカットβは１．５°であり、図３（ｄ）に示すミスカットβは３．０°である。更に、巨視的な表面凹凸とファセット形式はミスカット角度の増加とともに減少し、その結果、窒化物ベースの発光ダイオード、レーザダイオード、電界効果トランジスタ、およびその他のデバイス構造の成長と作製に適した平坦な表面となる。このように、図３はどのようにミスカット基板上の優先的核生成サイトが、故意にはミスカットしていない基板上への成膜に比べて、核の合体、より平滑で平坦な界面または表面のような層の特性の改良をもたらすかを示している。
【００６３】
成膜した半導体薄膜の結晶品質は高分解能ｘ線回折ロッキング・カーブ測定法によって測定され得る。適当なｘ線回折ピークの半値全幅（ＦＷＨＭ）は非測定層の結晶モザイクと欠陥密度の相対値を示す。合体と表面形態の改良に加えて、軸上（１０−１１）反射のＦＷＨＭは、図４に見られるようにミスカット角度の増加とともに減少する。このことは、故意にミスカットした基板上に成膜した半極性窒化物層に対して、ヘテロエピタキシャル結晶成膜によって発生する貫通転位の低減を示すものである。
【００６４】
更に、本発明の第２の好ましい実施形態では、半極性｛１１−２２｝窒化物層の成長のために故意にミスカットした｛１−１００｝サファイヤ基板を用いることによって、故意にはミスカットしていない基板に比べてよりよい半極性窒化物層が生成されることが示された。｛１１−２２｝ロッキング・カーブのＦＷＨＭで表した、ｘ線回折によって測定される結晶品質は、図５に示すように、故意にミスカットした｛１−１００｝サファイヤ基板上の薄膜は、故意にはミスカットしていない基板よりも良好な結晶性を持っていることも示している。同時に、図５に示すように、故意にミスカットしたサファイヤ基板上に成長した薄膜上で作製した発光ダイオード（ＬＥＤ）からの出力は、故意にミスカットしていない基板上に比べてより明るい発光を示した。
【００６５】
光電子デバイスにおいて半極性面を用いることによって受ける利益は、ガリウム（Ｇａ）面或いは窒素（Ｎ）面である面の機能である。本発明の方法を用いると、半極性面上に成長した発光デバイスの出力の改善効果があるが、デバイスが成長された半極性面が｛１１−２２｝Ｇａ面であるのか｛１１−２−２｝Ｎ面であるのかは明らかではない。この段階では、Ｎ面が少し有利であるかもしれないと思われているが、尚、よくはわかっていない。ミスカットした基板上に成膜した後の半極性面の露出表面はＮ面またはＧａ面であり、デバイスはＮ面またはＧａ面上に成膜される。
【００６６】
半極性ＧａＮの成長のために故意にミスカットした｛１−１００｝サファイヤを用いることは、｛１１−２２｝以外の表面ファセットを安定化させるために用いられてもよい。例えば、大きな｛１０−１１｝ファセットを安定化させることが出来る。これらのファセットは分極電界の方位の異なる制御、デバイス面積の増大、を可能とするものであり、光電子デバイスの光取り出し効率を改善することも出来る（非特許文献５）。
結論
これで本発明の好ましい実施形態の説明を終える。本発明の一つ以上の実施形態に関する上記の記述は、例示と説明を目的としてなされたものである。開示の形態そのものによって本発明を包括または限定することを意図するものではない。上記の教示に照らして多くの変更と変形が可能である。本発明の範囲はこの詳細な説明によって限定されるものではなく、本明細書に添付の請求項によって限定されるものである。
【図１】
2014220524.tif 000003
【図２】
2014220524.tif 000004
【図５】
2014220524.tif 000005
【図３】
2014220524.tif 000006
【図４】
2014220524.tif 000007